КЕРАМИЧЕСКАЯ МАССА ДЛЯ ИЗГОТОВЛЕНИЯ ИЗРАЗЦОВ
CERAMIC MIXTURE FOR MAKING GLASED TILES

Изобретение касается производства печных изразцов.
Известна керамическая масса для изготовления изразцов, включающая, мас.ч.: тугоплавкая (Летгайнская) глина 2-16; молотый шамот 1-15 [1].
Задачей изобретения является повышение термостойкости изразцов.
Технический результат достигается тем, что керамическая масса для иготовления израцов, включающая тугоплавкую глину, молотый шамот, дополнительно содержит глинозем и красный шлам при следующем соотношении компонентов, мас.ч.: тугоплавкая глина 10-14; молотый шамот 10-14; глинозем 4-6; красный шлам 1-2.
В таблице приведены составы керамической массы, а также термостойкость полученных из нее изразцов.
Таблица
Компоненты
Составы, мас.ч.
1
2
3
Тугоплавкая глина
10
12
14
Молотый шамот
10
12
14
Глинозем
6
5
4
Красный шлам
2
1
1
Термостойкость (нагрев до 200°C - охлаждение в воде), циклы
~20
~20
~20
2
2
3
2
2
3
2
2
2
Для приготовления керамической массы могут быть использованы тугоплавкие глины следующего состава, мас.%: SiO 42,0-80,0; AlO 13,0-35,0; TiO 0,3-1,6; FeO 1,2-11,0; CaO до 1,7; MgO 0,2-1,6; NaO 0,2-3,6; NaO 0,1-3,6; KO 0,1-4,4; п.п.п. 2,6-15,7.
2
2
2
3
2
3
2
Красный шлам - отход производства глинозема из бокситов, характеризующийся следующим химическим составом, мас.%: SiO 9,5-11,1; TiO 4,4-5,6; AlO 17,0-19,0; FeO 39,0-42,9; CaO 7,6-9,5; NaO 6,2-6,9; п.п.п. 7,8-10,5.
Компоненты дозируют в требуемых количествах и измельчают до получения частиц размером не более 2 мм. Полученные порошки смешивают, смесь увлажняют до 9-13% и под давлением 23-35 МПа формуют из нее изразцы. На поверхность изразцов наносят (напыляют) слой глазури и обжигают при температуре 1200-1250°С.
Источник информации
1. Гехт Г. Керамика. - Л.-М.: Главная редакция химической литературы, 1938, - с.248.